FR 3045684 A1 20170623 FR 1601720 A 20161205 La présente invention concerne un plancher coulé en polyuréthane comprenant des pigments. L'invention concerne également un procédé de pose d'un plancher coulé en polyuréthane sur une surface, le procédé comportant les étapes qui consistent à : prévoir les différents composants du plancher coulé, mélanger les différents composants, couler sur la surface les composants mélangés. Différents types de planchers coulés sont possibles. Un plancher coulé en polyuréthane est l'un de ces types. Un plancher coulé en polyuréthane présente différents avantages. Ainsi, il est facile à nettoyer, il est légèrement élastique de sorte qu'il ne se déchire pas et qu'il peut également être placé sur des soubassements moins stables, il peut être utilisé en combinaison avec un chauffage par le sol et a un effet d'isolation acoustique. Un désavantage des planchers coulés en polyuréthane existants est que certaines teintes ou certains assemblages de teintes sont difficiles à obtenir. Ainsi, il n'est pas simple d'obtenir un plancher coulé en polyuréthane qui présente l'aspect et/ou le dessin d'un plancher en béton ou un aspect et/ou un dessin comparables à l'aspect et/ou au dessin d'un plancher en béton. Aujourd'hui, pour obtenir cet aspect et/ou ce dessin, on prend deux compositions de polyuréthane de couleurs différentes et on les pose ensemble sur un soubassement. La couleur d'une telle composition de polyuréthane peut être une couleur quelconque du système RAL ("Reichs Ausschuss fuir Lieferbedingungen") ou NCS ("Natural Color System"). Ces deux compositions de polyuréthane sont alors coulées l'une à côté de l'autre et sont légèrement mélangées pour entremêler l'une dans l'autre les deux couleurs. Ensuite, on coule ces compositions mélangées et on étale ces compositions sur la surface. De cette manière, on obtient un plancher coulé qui présente des motifs, le plancher coulé ayant alors une "présence" plus vivante. Les désavantages en sont que l'aspect d'un tel plancher coulé paraît assez artificiel et également qu'il est compliqué de poser un tel plancher coulé. Il faut également une certaine expérience pour poser un tel plancher coulé. Surtout, il 3045684 2 n'est pas simple de répéter les motifs sur un plancher coulé en polyuréthane de deux couleurs légèrement entremêlées. Ces deux compositions de polyuréthane sont en principe destinées à être placées séparément sur deux surfaces différentes pour ainsi obtenir deux planchers en polyuréthane qui 5 présentent tous deux une seule teinte unie. Un objet de l'invention est donc de développer un plancher coulé en polyuréthane dont l'aspect puisse être comparable à l'aspect d'un plancher en béton et dont l'aspect soit perçu comme plus naturel. Ainsi, on souhaite que les 10 traînées, nuages, motifs et/ou dessins du plancher coulé se répètent de plusieurs manières et n'aient pas un aspect artificiel. Un objet de l'invention est également de mettre au point un procédé de pose d'un plancher coulé en polyuréthane qui présente l'aspect d'un plancher en béton, ce procédé devant être aisé à mettre en oeuvre et devant pouvoir être mis en oeuvre par du 15 personnel peu ou pas expérimenté. Cet objet est atteint en proposant un plancher coulé en polyuréthane qui comprend des pigments, les pigments comprenant des pigments contenant de l'aluminium et/ou de la nacre. De plus, les pigments peuvent également 20 contenir des pigments NCS et/ou RAL. Les pigments contenant de l'aluminium et/ou de la nacre assurent que le plancher coulé prenne un aspect comparable à l'aspect d'un plancher en béton. Les pigments contenant de l'aluminium et/ou de la nacre assurent en effet que le plancher coulé présente des dessins, nuages et/ou motifs définis qui sont similaires aux dessins, nuages et/ou motifs d'un 25 plancher en béton. L'aspect du plancher coulé est alors perçu comme naturel. Ce plancher coulé présente de ce fait un aspect agréable et vivant. Le plancher coulé comporte de préférence une résine de polyuréthane et un durcisseur. Le plancher coulé est un plancher coulé dit à deux composants. Le 30 plancher coulé reste ainsi en permanence élastique, exempt de poussière et facile à nettoyer. De préférence, la résine de polyuréthane sera en outre une résine de polyuréthane aliphatique. Le plancher coulé présente ainsi une teinte durable. Même sous l'action de lumière UV, ce plancher coulé ne se décolorera 3045684 3 pratiquement pas. Dans un mode de réalisation très préféré, le plancher coulé contient des substances de charge. Ces substances de charge sont en mesure de retenir 5 temporairement les pigments contenant de l'aluminium et/ou de la nacre lors de la pose du plancher coulé, de sorte que ces pigments s'emmêleront après un certain temps en certains emplacements, pour ainsi former lesdits dessins, nuages et/ou motifs. 10 Les substances de charge comprennent de préférence du quartz et/ou de la farine de quartz. Le quartz et/ou la farine de quartz assurent que l'aspect du plancher coulé présentant des dessins, nuages et/ou motifs est perçu comme étant plus naturel. 15 Les substances de charge peuvent également contenir des billes de verre. Ainsi, ils peuvent contenir des billes de verre et pas de quartz et/ou de farine de quartz ou peuvent contenir à la fois des billes de verre et du quartz et/ou de la farine de quartz. 20 Lesdites substances de charge représentent de préférence de 7 à 30 pourcent en poids du plancher coulé. Ainsi, il existe une quantité suffisante des substances de charge pour retenir temporairement les pigments contenant de l'aluminium et/ou de la nacre pendant la pose du plancher coulé, de sorte que l'on obtient des dessins, nuages et/ou motifs d'un bel aspect et que l'on obtient un plancher 25 coulé qui présente l'aspect d'un plancher en béton. Il n'en faut pas trop, de manière à conserver les propriétés positives d'un plancher coulé en polyuréthane, à savoir entre autres l'absence de coutures, de bonnes propriétés d'écoulement, des propriétés d'auto-nivellement pendant le placement du plancher coulé, etc. 30 De préférence, le rapport entre le poids des substances de charge et la somme du poids de la résine de polyuréthane et du durcisseur est fixé entre 0,06 et 0,45 et de manière plus préférable entre 0,3 et 0,35. 3045684 4 Dans un mode de réalisation préféré, les pigments contenant de l'aluminium et/ou de la nacre représentent de 0,05 à 0,35 et de manière encore plus préférable entre 0,12 et 0,17 pourcent en poids du plancher coulé. La quantité présente de pigments contenant de l'aluminium et/ou de la nacre est alors 5 suffisante mais non excessive, de sorte que le plancher coulé possède la quantité nécessaire de dessins, nuages, et/ou motifs. La quantité de dessins, de nuages et/ou de motifs correspond alors à la quantité de dessins, de nuages et/ou de motifs que possède un plancher en béton. 10 De préférence, le rapport entre le poids des pigments contenant de l'aluminium et/ou de la nacre et le poids des substances de charge sera fixé entre 0,0015 et 0,050 et de manière encore plus préférable entre 0,005 et 0,006. Le rapport entre les pigments contenant de l'aluminium et/ou de la nacre et les substances de charge est alors correct, de sorte que pendant la pose du plancher coulé, les 15 pigments contenant de l'aluminium et/ou de la nacre sont retenus par les substances de charge pendant une durée suffisante pour que les dessins, nuages et/ou motifs du plancher coulé correspondent aussi bien que possible aux dessins, nuages et/ou motifs d'un véritable plancher en béton. 20 Cet objet est également atteint en proposant un procédé de pose d'un plancher coulé en polyuréthane sur une surface, le procédé comportant les étapes qui consistent à : - prévoir les différents composants du plancher coulé, mélanger les différents composants et 25 - couler sur la surface les composants mélangés ; des pigments contenant de l'aluminium et/ou de la nacre étant prévus et ajoutés à au moins l'un des composants avant la coulée des composants mélangés. En ajoutant des pigments contenant de l'aluminium et/ou de la nacre à au moins 30 l'un des composants avant la coulée, on obtient un plancher coulé qui présente un aspect naturel, l'aspect correspondant à l'aspect d'un plancher en béton. Ces pigments contenant de l'aluminium et/ou de la nacre assureront en effet que le plancher coulé comporte des dessins, nuages et/ou motifs qui correspondent aux dessins, nuages et/ou motifs d'un plancher en béton. Les dessins, nuages 3045684 5 et/ou motifs apparaissent d'eux-mêmes pendant le processus de durcissement des composants mélangés. Grâce à ce procédé, on peut obtenir un plancher en polyuréthane tel que celui décrit plus haut. 5 Dans un mode de réalisation préféré, les composants contiennent une résine de polyuréthane et un durcisseur, les pigments contenant de l'aluminium et/ou de la nacre étant ajoutés à la résine de polyuréthane avant le mélange des composants. Cette résine de polyuréthane peut contenir déjà intrinsèquement des pigments RAL ou NCS. En ajoutant des pigments contenant de 10 l'aluminium et/ou de la nacre à la résine de polyuréthane, on obtient des dessins, nuages et/ou motifs d'un bon aspect. Les composants comprennent de préférence une charge prévue pour retenir temporairement les pigments contenant de l'aluminium et/ou de la nacre 15 pendant la pose du plancher coulé. Cette charge comprend alors une ou plusieurs substances de charge. Cette charge assure que les pigments contenant de l'aluminium et/ou de la nacre sont retenus temporairement pendant la pose du plancher coulé. Ainsi, les pigments contenant de l'aluminium et/ou de la nacre peuvent s'emmêler à l'instant voulu, par exemple au niveau des 20 irrégularités de la surface sur laquelle le plancher coulé est posé, pour ainsi former lesdits dessins, nuages et/ou motifs. En retenant temporairement les pigments contenant de l'aluminium et/ou de la nacre, on évite également que la surface du plancher coulé se fragilise. 25 De manière encore plus avantageuse, la charge contient du quartz, de la farine de quartz et/ou des billes de verre. Le quartz, la farine de quartz et/ou les billes de verre sont tout à fait en mesure de retenir temporairement les pigments contenant de l'aluminium et/ou de la nacre. De plus, ils n'influencent pas négativement l'aspect du plancher coulé. 30 Dans un mode de réalisation préféré, la résine de polyuréthane est d'abord mélangée avec le durcisseur, suite à quoi la charge est ajoutée à la résine de polyuréthane mélangée au durcisseur, et l'ensemble est mélangé. En mélangeant d'abord la résine de polyuréthane avec le durcisseur, la résine 3045684 6 durcira bien ultérieurement après la coulée. En mélangeant la charge avec le mélange de résine de polyuréthane et de durcisseur de manière à obtenir par exemple une masse homogène, les pigments contenant de l'aluminium et/ou de la nacre qui sont ajoutés de préférence à la résine de polyuréthane avant tout 5 autre mélange, entrent bien en contact avec la charge. La charge est ainsi en mesure de retenir temporairement les pigments contenant de l'aluminium et/ou de la nacre. Dans un mode de réalisation très préféré, le plancher coulé en polyuréthane qui 10 a été posé est un plancher coulé en polyuréthane tel que décrit plus haut. La présente invention va maintenant être expliquée plus en détail à l'aide de la description détaillée qui suit d'un mode de réalisation préféré d'un plancher coulé en polyuréthane et d'un procédé selon la présente invention. Le but de 15 cette description est uniquement de donner des exemples explicatifs et de montrer d'autres avantages et particularités de ce plancher en polyuréthane et de ce procédé, et elle ne peut donc aucunement être interprétée comme une restriction du domaine d'application de l'invention ou des droits de brevets revendiqués dans les revendications. 20 Le plancher coulé en polyuréthane posé sur une surface est obtenu en mélangeant mutuellement différents composants, et ensuite en les coulant sur la surface. 25 Les différents composants sont entre autres une résine de polyuréthane aliphatique, un durcisseur, des pigments d'aluminium et une charge. La charge comprend les substances de charge suivantes : quartz, farine de quartz et billes de verre. La résine de polyuréthane contient des pigments NCS et/ou RAL. Pour 25 kg de résine de polyuréthane et de durcisseur, on prévoit environ 8 kg 30 de charge et environ 45 g de pigments d'aluminium. Le procédé de pose de ce plancher coulé comprend les étapes suivantes : 1) addition des pigments d'aluminium à la résine de polyuréthane, 2) addition du durcisseur à la résine de polyuréthane, 3045684 7 3) mélange du durcisseur et de la résine de polyuréthane pendant environ deux minutes, 4) addition de la charge au mélange de durcisseur et de résine de polyuréthane, 5 5) mélange de la charge, du durcisseur et de la résine de polyuréthane de manière à obtenir une masse homogène, 6) coulée du mélange de composants sur la surface et étalement du mélange sur cette dernière et 7) étalement et séchage du plancher coulé. 10 La charge retient temporairement les pigments d'aluminium de telle sorte que les pigments d'aluminium ne peuvent migrer directement vers le haut pendant l'étape de coulée et d'étalement. Après un certain temps, les pigments d'l'aluminium s'entremêleront à la hauteur entre autres d'irrégularités de la 15 surface, de sorte qu'ils forment des nuages, motifs et/ou dessins. Ces nuages, motifs et/ou dessins ainsi formés sont très similaires aux nuages, motifs et dessins que présente un plancher coulé en béton, de sorte que le plancher coulé en polyuréthane a l'aspect d'un véritable plancher en béton. L'aspect de ce plancher coulé est ainsi perçu comme naturel. 20 Le plancher coulé en polyuréthane ainsi obtenu est ici un plancher coulé qui contient de la résine de polyuréthane, des pigments d'aluminium, des pigments NCS et/ou RAL, du quartz, de la farine de quartz, des billes de verre et un durcisseur. Les substances de charge représentent ici +/- 24 pourcent en poids 25 du plancher coulé. Le rapport entre le poids des substances de charge et la somme du poids de la résine de polyuréthane et de celui du durcisseur est d'environ 0,32. Les pigments d'aluminium représentent +/- 0,14 pourcent en poids du plancher coulé. Le rapport entre le poids des pigments d'aluminium et le poids de substances de charge est fixé entre 0,005 et 0,006. 30 REVENDICATIONS1. Plancher coulé en polyuréthane comprenant des pigments, caractérisé en ce que les pigments comprennent des pigments contenant de l'aluminium et/ou de la nacre. 2. Plancher coulé en polyuréthane selon la revendication 1, caractérisé en ce que le plancher coulé comprend une résine de polyuréthane et un durcisseur. 3. Plancher coulé en polyuréthane selon l'une des revendications précédentes, caractérisé en ce que le plancher coulé contient des substances de charge. 4. Plancher coulé en polyuréthane selon la revendication 3, caractérisé en ce que les substances de charge représentent de 7 à 30 pourcent en poids du plancher coulé. 5. Plancher coulé en polyuréthane selon la revendication 2 et l'une des revendications 3 ou 4, caractérisé en ce que le rapport entre le poids des substances de charge et la somme du poids de la résine de polyuréthane et de celui du durcisseur est fixé entre 0,06 et 0,45. 6. Plancher coulé en polyuréthane selon l'une des revendications 3 à 5, caractérisé en ce que le rapport entre le poids des pigments contenant de l'aluminium et/ou de la nacre et le poids des substance de charge est fixé entre 0,0015 et 0,050. 7. Plancher coulé en polyuréthane selon l'une des revendications précédentes, caractérisé en ce que les pigments contenant de l'aluminium et/ou de la nacre représentent entre 0,05 et 0,35 pourcent en poids du plancher coulé. 8. Procédé de pose d'un plancher coulé en polyuréthane sur une surface, le procédé comportant les étapes qui consistent à : 3045684 9 prévoir les différents composants du plancher coulé, mélanger les différents composants, - couler sur la surface les composants mélangés, caractérisé en ce que, des pigments contenant de l'aluminium et/ou de la nacre 5 étant prévus et ajoutés à au moins l'un des composants avant la coulée des composants mélangés. 9. Procédé selon la revendication 8, caractérisé en ce que les composants comprennent une charge qui est prévue pour retenir les pigments contenant de 10 l'aluminium et/ou de la nacre temporairement pendant la pose du plancher coulé. 10. Procédé selon les revendications 8 ou 9, caractérisé en ce que le plancher coulé en polyuréthane qui a été posé est un plancher coulé en 15 polyuréthane selon l'une des revendications 1 à 7.